КАТАЛИЗАТОР, СПОСОБ ПОЛУЧЕНИЯ КАТАЛИЗАТОРА И ПРИМЕНЕНИЕ КАТАЛИЗАТОРА

1. Катализатор (10), в частности, для окисления компонентов выхлопных газов, таких как, например, оксид азота, предпочтительно моноксид азота, отличающийся тем, что катализатор (10) состоит из покрытой платиной (20), в частности частицами платины, зернистой подложки (30) из титансодержащих наночастиц, предпочтительно наночастиц оксидов титана, в частности, наночастиц диоксида титана.
2. Катализатор по п.1, отличающийся тем, что множество частиц платины (20) и/или частиц подложки (30) соединено между собой расположенными между этими частицами мостиками (40), в частности, содержащими оксиды металлов, предпочтительно кремний- и/или вольфрамсодержащими.
3. Катализатор по п.1 или 2, отличающийся тем, что частицы платины (20) являются наночастицами платины.
4. Катализатор по п.1 или 2, отличающийся тем, что катализатор (10) содержит палладий.
5. Катализатор по п.1 или 2, отличающийся тем, что катализатор имеет концентрацию платины в диапазоне от 0,5 мг до 150 мг, предпочтительно от 1 мг до 100 мг, на 1 грамм веса катализатора.
6. Катализатор по п.1 или 2, отличающийся тем, что катализатор имеет отношение титан:кремний от 20:1 до 2:1 и/или отношение титан:вольфрам от 80:1 до 8:1.
7. Способ получения катализатора (10), в частности, для окисления компонентов выхлопных газов, таких как, например, оксид азота, предпочтительно моноксид азота, отличающийся следующими стадиями:
- приготовление титансодержащего первого предшественника (31) для образования подложки (30);
- приготовление содержащего платину и/или палладий, в частности содержащего металлическую платину второго предшественника (21) для образования каталитически активного, в частности действующего окислительно, компонента;
- приготовление третьего предшественника (41), в частности, содержащего кремний, и/или вольфрам, и/или палладий, для образования стабилизирующего материала, в частности стабилизирующих мостиков;
- введение титансодержащего первого предшественника (31) в проточную реакционную зону (50) устройства пиролиза, такого как, например, факел пламени или пиролизная печь,
- введение содержащего платину второго предшественника (21) в реакционную зону (50) ниже по потоку от добавления титансодержащего первого предшественника (31), и
- введение третьего предшественника (41) в реакционную зону (50)
- одновременно с введением титансодержащего первого предшественника (31), и/или
- ниже по потоку от добавления титансодержащего первого предшественника (31), и/или
- ниже по потоку от добавления содержащего платину второго предшественника (21).
8. Способ по п.7, отличающийся тем, что в качестве предшественников применяют следующие вещества, по отдельности или в комбинации, в частности, в виде растворов:
Первый предшественник
Соединения титана, в частности галогениды титана, такие как, например, TiCl<sub>4</sub>, Ti(NO<sub>3</sub>)<sub>2</sub>, Ti(SO<sub>4</sub>)<sub>2</sub>, ацетаты титана, тетраизопропоксид титана, алкоголяты титана, в частности тетраэтанолят титана
Второй предшественник
Соединения платины, в частности хлориды платины, ацетаты платины, тетрамингидроксид платины, алкоголяты платины, нитрат платины; соединения палладия, в частности хлориды палладия
Третий предшественник
Соединения кремния, в частности галогениды кремния, в частности хлориды кремния, такие как, например, SiCl<sub>4</sub>, силаны, в частности гексаметилдисилоксан, алкоголяты кремния; соединения вольфрама, в частности, галогениды вольфрама, такие как, например, WCl<sub>3</sub>, WBr<sub>3</sub>, вольфраматы, такие как, например, (NH<sub>4</sub>)<sub>10</sub>W<sub>12</sub>O<sub>41</sub>, алкоголяты вольфрама, ацетаты вольфрама, нитрат вольфрама; соединения палладия, в частности хлориды палладия.
9. Способ по п.7 или 8, отличающийся тем, что первый и/или третий предшественник, если только это не соединение палладия, вводят в реакционную зону (50) в окислительную атмосферу или по существу вместе с ней.
10. Способ по п.9, отличающийся тем, что окислительную атмосферу создают добавлением окислителя, в частности газообразного, такого как, например, кислород и/или воздух, в реакционную зону (50).
11. Способ по п.7 или 8, отличающийся тем, что второй предшественник вводят в реакционную зону (50) в восстановительную атмосферу или по существу вместе с ней.
12. Способ по п.11, отличающийся тем, что восстановительную атмосферу достигают добавлением восстановителя, в частности газообразного, такого как, например, водород и/или метан, в реакционную зону (50).
13. Применение катализатора (10) по одному из пп.1-6 для окисления компонентов выхлопных газов, таких как, например, оксид азота, предпочтительно моноксид азота, в частности, после устройства внутреннего сгорания, например, двигателя, в частности, автомобильного двигателя.
14. Покрытие, полученное с применением катализатора (10) по одному из пп.1-6, в частности, для нанесения на керамические или металлические подложки катализатора.